"重量で、Cr:21.0~38.0、Ni:3.0~12.0、Mo:1.5~6.5、W:0~6.5、Si:3.0以下、Al:1.0以下、Mn:8.0以下、N:0.2~0.7、C:0.1以下;及びB:0.1以下、Cu:3.0以下、Co:3.0以下の少なくとも一種;並びにMM及び/またはYを総量で0.0001~1.0含有し、そして、残りは鉄と不可避的不純物からなり、ここで、MMは、La,Ce,Pr,Nd,Pm、Sm、Eu、Gd、Tb、Dy、Ho、Er、Tm、Yb、Lu及びScの総量であり、前記MM及び/またはYと、鋼中Al、O及びSとの溶解度積の関係式[MM及び/またはYAl][OS]の値が、0.001×105~30,000×105[]2の範囲にあり、前記MMが、鋼中において原子状態で固溶し、かつ化合物として存在し、下記式1で定義される孔食抵抗当量指数PREWが40≦PREW≦67を満足する、金属間化合物の形成が抑制された耐食性、耐脆化性、鋳造性及び熱間加工性に優れたスーパー二相ステンレス鋼。PREW=重量Cr33重量Mo05重量W30重量N1重量で、Cr:21.0~38.0、Ni:3.0~12.0、Mo:1.5~6.5、W:0~6.5、Si:3.0以下、Al:1.0以下、Mn:8.0以下、N:0.2~0.7、C:0.1以下、Ba:0.0001~0.6;及びB:0.1以下、Cu:3.0以下、Co:3.0以下の少なくとも一種、を含有し、残りは鉄と不可避的不純物からなり、前記Baが、鋼中において原子状態で固溶し、かつ化合物として存在し、下記式1で定義される孔食抵抗当量指数PREWが40≦PREW≦67を満足し、金属間化合物の形成が抑制された耐食性、耐脆化性、鋳造性及び熱間加工性に優れたスーパー二相ステンレス鋼。PREW=重量Cr33重量Mo05重量W30重量N1前記鋼が、さらにMM及び/またはYを総量で0.0001~1.0含有し、ここで前記MMは、La,Ce,Pr,Nd,Pm、Sm、Eu、Gd、Tb、Dy、Ho、Er、Tm、Yb、Lu及びScの総量であり、前記MM及び/またはYと、鋼中Al、O及びSとの溶解度積の関係式[MM及び/またはYAl][OS]の値が、0.001×105~30,000×105[]2の範囲にある、請求項2に記載の金属間化合物の形成が抑制された耐食性、耐脆化性、鋳造性及び熱間加工性に優れたスーパー二相ステンレス鋼。前記Baが0.001~0.2の範囲内である、請求項3に記載の金属間化合物の形成が抑制された耐食性、耐脆化性、鋳造性及び熱間加工性に優れたスーパー二相ステンレス鋼。前記MM及び/又はYが、鋼中において原子状態で固溶するか、及び/または化合物として存在する、請求項2~4の何れか一項に記載の金属間化合物の形成が抑制された耐食性、耐脆化性、鋳造性及び熱間加工性に優れたスーパー二相ステンレス鋼。前記溶解度積の関係式値が、鋳造製品の場合、1×105~5,000×105[]2の範囲にある、請求項1~5の何れか一項に記載の金属間化合物の形成が抑制された耐食性、耐脆化性、鋳造性及び熱間加工性に優れたスーパー二相ステンレス鋼。前記溶解度積の関係式値が、熱間加工製品の場合、0.1×105~2,000×105[]2の範囲にある、請求項1~5の何れか1項に記載の金属間化合物の形成が抑制された耐食性、耐脆化性、鋳造性及び熱間加工性に優れたスーパー二相ステンレス鋼。前記MM及び/またはYの総量が0.01~0.6である、請求項1~5の何れか一項に記載の金属間化合物の形成が抑制された耐食性、耐脆化性、鋳造性及び熱間加工性に優れたスーパー二相ステンレス鋼。前記MM及び/またはYの総量が0.2~0.5である、請求項8に記載の金属間化合物の形成が抑制された耐食性、耐脆化性、鋳造性及び熱間加工性に優れたスーパー二相ステンレス鋼。前記鋼が、さらにCa:0.5以下、Mg:0.5以下、Ta:0.5以下、Nb:0.5以下、Ti:1.5以下、Zr:1.0以下、Sn:1.0以下及びIn:1.0以下からなる群から選択される一種以上の元素を含有する、請求項1~5、8及び9の何れか一項に記載の金属間化合物の形成が抑制された耐食性、耐脆化性、鋳造性及び熱間加工性に優れたスーパー二相ステンレス鋼。オーステナイト相及びフェライト相の耐食性バランスである[PREWγ-PREWα]値ここで、PREWγ及びPREWαは、それぞれオーステナイト相及びフェライト相の孔食抵抗当量指数をいう。が-5~10の範囲にある、請求項1~5、8及び9の何れか一項に記載の金属間化合物の形成が抑制された耐食性、耐脆化性、鋳造性及び熱間加工性に優れたスーパー二相ステンレス鋼。鋼の組職中のフェライト相の体積分率が、体積で20~70であり、オーステナイト相の体積分率が、体積で30~80である、請求項1~5、8及び9の何れか一項に記載の金属間化合物の形成が抑制された耐食性、耐脆化性、鋳造性及び熱間加工性に優れたスーパー二相ステンレス鋼。"